НОСИТЕЛЬ И КОМПОЗИЦИЯ (ВАРИАНТЫ) ДЛЯ ТОНЕРА

1. Носитель, содержащий:
магнитное ядро; и
полимерное покрытие, которое нанесено по меньшей мере на часть поверхности ядра и которое содержит катионсвязывающую группу, содержащую по меньшей мере одну циклическую структуру.
2. Носитель по п.1, в котором ядро выбирают из группы, состоящей из железа, стали, ферритов, магнетитов, никеля и их сочетаний, и средний размер частиц которого составляет от примерно 20 мкм до примерно 400 мкм в поперечнике, причем полимерное покрытие содержит полимер, полученный из мономера, содержащего катионсвязывающую группу, выбранную из группы, состоящей из краун-эфиров, криптандов, цикленов, порфина, порфиринов и их сочетаний.
3. Носитель по п.1, в котором катионсвязывающая группа содержит краун-эфир, выбранный из группы, состоящей из 12-краун-4, 15-краун-5, 4-акрилоиламидобензо-15-краун-5, бензо-15-краун-5, метилбензо-15-краун-5, стеарилбензо-15-краун-5, гидроксиметилбензо-15-краун-5, бензо-15-краун-5 динитрил, аза-15-краун-5, винилбензо-15-краун-5, 4-формилбензо-15-краун-5, 18-краун-6, 4-акрилоиламидобензо-18-краун-6, бензо-18-краун-6, метилбензо-18-краун-6, гидроксиметилбензо-18-краун-6, бензо-18-краун-6 динитрил, аза-18-краун-6, винилбензо-18-краун-6, 4-формилбензо-18-краун-6, дибензо-18-краун-6, стеарилбензо-18-краун-6, дибензо-21-краун-7, дибензо-24-краун-8, бис(м-фенилен)-32-краун-10, бис(карбокси-м-фенилен)-32-краун-10 и их сочетаний.
4. Носитель по п.1, в котором катионсвязывающая группа содержит краун-эфир, выбранный из группы, состоящей из
и
1
2
3
4
1
2
3
4
где n может принимать значения от 0 до примерно 6, m может принимать значения от 0 до примерно 6, a R, R, R, R, R', R', R' и R' могут быть одинаковыми или разными и выбираются из группы, состоящей из Н, алкильных групп, замещенных алкильных групп, формильных групп, групп карбоновых кислот, карбоксилатных групп, ароматических групп, галоидных групп, нитрогрупп, сульфонатных групп, винильных групп и их сочетаний.
5. Носитель по п.1, в котором полимерное покрытие содержит по меньшей мере один мономер, выбранный из группы, состоящей из метилметакрилата, циклогексилметакрилата, циклопропилакрилата, циклобутилакрилата, циклопентилакрилата, циклогексилакрилата, циклопропилметакрилата, циклобутилметакрилата, циклопентилметакрилата, изоборнилметакрилата, изоборнилакрилата и их сочетаний, причем мономер, регулирующий заряд, выбирают из группы, состоящей из акриловой кислоты, метакриловой кислоты, бета-карбоксиэтилакрилата, диметиламино-этилметилакрилата, 2-(диметиламино) этилметакрилата, диэтиламино-этилметакрилата, диметиламино-бутилметакрилата, метиламино-этилметакрилата и их сочетаний, и полимерное покрытие имеет среднечисленный молекулярный вес от примерно 60'000 до примерно 400'000, средневесовой молекулярный вес от примерно 200'000 до примерно 800'000 и температуру стеклования от примерно 85°С до примерно 140°С.
8
13
6. Носитель по п.1, в котором полимерное покрытие содержит полимер, выбранный из группы, состоящей из акрилатов и метакрилатов, причем полимерное покрытие имеет отношение углерода к кислороду от примерно 3:1 до примерно 8:1, и носитель с покрытием имеет удельное сопротивление от примерно 10 Ом/см до примерно 10 Ом/см при напряжении 500 В.
7. Носитель по п.1, в котором полимерное покрытие содержит сополимер, полученный из алифатического циклоакрилата и по меньшей мере одного дополнительного акрилата, и полимерное покрытие имеет отношение углерода к кислороду от примерно 3:1 до примерно 8:1.
8. Композиция, содержащая:
тонер, содержащий по меньшей мере одну смолу и один или несколько дополнительных ингредиентов, выбранных из группы, содержащей красящие добавки, воски и их сочетания; и
носитель, содержащий магнитное ядро и полимерное покрытие, нанесенное по меньшей мере на часть поверхности ядра, причем полимерное покрытие содержит катионсвязывающую группу, выбранную из группы, состоящей из краун-эфиров, криптандов, цикленов, порфина, порфиринов и их сочетаний.
9. Композиция по п.8, в котором катионсвязывающая группа содержит краун-эфир, выбранный из группы, состоящей из 12-краун-4, 15-краун-5, 4-акрилоиламидобензо-15-краун-5, бензо-15-краун-5, метилбензо-15-краун-5, стеарилбензо-15-краун-5, гидроксиметилбензо-15-краун-5, бензо-15-краун-5 динитрил, аза-15-краун-5, винилбензо-15-краун-5, 4-формилбензо-15-краун-5, 18-краун-6, 4-акрилоиламидобензо-18-краун-6, бензо-18-краун-6, метилбензо-18-краун-6, гидроксиметилбензо-18-краун-6, бензо-18-краун-6 динитрил, аза-18-краун-6, винилбензо-18-краун-6, 4-формилбензо-18-краун-6, дибензо-18-краун-6, стеарилбензо-18-краун-6, дибензо-21-краун-7, дибензо-24-краун-8, бис(м-фенилен)-32-краун-10, бис(карбокси-м-фенилен)-32-краун-10 и их сочетаний.
10. Композиция по п.8, в которой тонер представляет собой тонер, полученный способом эмульсионной агрегации, который содержит по меньшей мере одну аморфную смолу в сочетании по меньшей мере с одной кристаллической смолой, удельный заряд тонера составляет от примерно - 5 мкКл/г до примерно - 80 мкКл/г.
11. Композиция по п.8, в которой ядро выбирают из группы, состоящей из железа, стали, медно-цинковых ферритов, никель-цинковых ферритов, стронциевых ферритов, магнетитов, никеля и их сочетаний, и средний размер частиц которой составляет от примерно 20 мкм до примерно 400 мкм в поперечнике, и катионсвязывающая группа объединяется с полимером полимерного покрытия.
12. Композиция по п.8, в которой ядро содержит феррит, включающий железо и по меньшей мере один дополнительный металл, выбранный из группы, состоящей из меди, цинка, никеля, марганца, магния, кальция, лития, стронция, циркония, титана, тантала, висмута, натрия, калия, рубидия, цезия, бария, иттрия, лантана, гафния, ванадия, ниобия, алюминия, галлия, кремния, германия, сурьмы и их сочетаний.
13. Композиция по п.8, в которой полимерное покрытие содержит по меньшей мере один мономер, выбранный из группы, состоящей из метилметакрилата, циклогексилметакрилата, циклопропилакрилата, циклобутилакрилата, циклопентилакрилата, циклогексилакрилата, циклопропилметакрилата, циклобутилметакрилата, циклопентилметакрилата, изоборнилметакрилата, изоборнилакрилата и их сочетаний, причем мономер, регулирующий заряд, выбирают из группы, состоящей из акриловой кислоты, метакриловой кислоты, бета-карбоксиэтилакрилата, диметиламино-этилметилакрилата, 2-(диметиламино) этилметакрилата, диэтиламино-этилметакрилата, диметиламино-бутилметакрилата, метиламино-этилметакрилата и их сочетаний, и полимерное покрытие имеет среднечисленный молекулярный вес от примерно 60'000 до примерно 400'000, средневесовой молекулярный вес от примерно 200'000 до примерно 800'000 и температуру стеклования от примерно 85°С до примерно 140°С.
8
13
14. Композиция по п.8, в которой носитель имеет удельное сопротивление от примерно 10 Ом/см до примерно 10 Ом/см при напряжении 500 В.
15. Композиция, содержащая:
тонер, содержащий по меньшей мере одну смолу, и по меньшей мере один носитель, содержащий магнитное ядро и полимерное покрытие, которое нанесено по меньшей мере на часть поверхности ядра, и которое содержит по меньшей мере одну смолу с отношением углерода к кислороду от примерно 3:1 до примерно 8:1 и катионсвязывающую группу, выбранную из группы, состоящей из краун-эфиров, криптандов, цикленов, порфина, порфиринов и их сочетаний.
причем тонер приобретает заряд от примерно - 15 мкКл/г до примерно - 80 мкКл/г в зоне А и заряд от примерно - 15 мкКл/г до примерно - 80 мкКл/г в зоне С.
16. Композиция по п.15, которая имеет отношение по сравнительной влажности от примерно 0,40 до примерно 1,0.
17. Композиция по п.15, для которой заряд в зоне А составляет от примерно - 20 мкКл/г до примерно - 70 мкКл/г, и заряд в зоне С составляет от примерно - 20 мкКл/г до примерно - 70 мкКл/г.
+
+
+
+
2+
3+
2+
2+
+
+
4
4
18. Композиция по п.15, в которой тонер содержит ионную функциональную группу, выбранную из группы, состоящей из карбоновых кислот, сульфоновых кислот, солей карбоновых кислот, солей сульфоновых кислот и их сочетаний, и ионная функциональная группа содержит противоион, выбранный из группы, состоящей из Н, Na, K, Li, Са, Al, Zn, Mg, NH и NR , где R может быть водородом или органической группой, такой как замещенная или незамещенная арильная или алкильная группа, и их сочетаний.
8
13
19. Композиция по п.15, в которой полимерное покрытие содержит полимер, выбранный из группы, состоящей из акрилатов и метакрилатов, причем полимерное покрытие имеет отношение углерода к кислороду от примерно 3:1 до примерно 8:1, и носитель с покрытием имеет удельное сопротивление от примерно 10 Ом/см до примерно 10 Ом/см при напряжении 500 В.
20. Композиция по п.15, в которой полимерное покрытие содержит сополимер, полученный из алифатического циклоакрилата и по меньшей мере одного дополнительного акрилата, и полимерное покрытие имеет отношение углерода к кислороду от примерно 3:1 до примерно 8:1.